КЕРАМИЧЕСКАЯ МАССА
CERAMIC MIXTURE

Изобретение касается составов керамических масс, которые могут быть использованы для изготовления изделий декоративно-художественного назначения, посуды.
Известна керамическая (базальтовая или черная египетская) масса следующего состава, вес.ч.: глина 500; жженая охра 75; перекись марганца 75 [1].
Задачей изобретения является повышение прочности изделий, полученных из керамической массы.
Технический результат достигается тем, что керамическая масса, содержащая глину и жженую охру, дополнительно включает измельченные и просеянные через сетку №014 слюду и волластонит при следующем соотношении компонентов, вес.ч.: глина 500; жженая охра 30-50; указанная слюда 100-130; указанный волластонит 10-30.
В таблице приведены составы керамической массы.
Таблица
Компоненты
Состав, вес.ч.:
1
2
Глина
500
500
Жженая охра
30
50
Измельченная и просеянная через сетку №014 слюда
100
130
Измельченный и просеянный через сетку №014 волластонит
30
10
Прочность при сжатии, МПа
40-45
40-45
2
2
2
3
2
3
2
2
В составе керамической массы используют любые качественные беложгущиеся глины, например глину Веселовского месторождения, характеризующуюся следующим химическим составом, мас.%: SiO 47,6-55,5; TiO 0,9-1,4; AlO 28,0-35,5; FeO 0,6-0,9; CaO 0,6-1,5; MgO 0,2-0,7; KO 1,7-2,3; NaO 0,4-0,6; п.п.п. 8,5-10,1.
Глину и жженую охру предварительно измельчают до порошкообразного состояния. Подготавливают измельченные (по отдельности) и просеянные через сетку №014 слюду и волластонит. Компоненты дозируют в требуемых количествах и смешивают. Полученную массу увлажняют до 19-26% и формуют из нее изделия требуемой конфигурации, которые сушат до влажности не более 6% и обжигают при температуре 1200-1230°C. На поверхность обожженных изделий наносят слой глазури и закрепляют ее повторным обжигом при температуре 850-900°C. Возможно последующее декорирование изделий керамическими или люстровыми красками.
Источники информации
1. Гехт Г. Керамика. Л.-М.: Главная редакция химической литературы, 1938. - С.338.